(57)【要約】【課題】  多層膜反射鏡の酸化防止剤として貴金属類を使用しながら、貴金属類の多層膜中への拡散を防止し、長時間に亘って酸化防止作用を持たせることが可能な多層膜反射鏡を提供する。【解決手段】  基板５の上にスパッタリング法でＭｏ／Ｓｉ多層膜を成膜した。４６層目のＳｉ層３の上に、拡散防止層としてＣｒ層２をスパッタリング法により形成した。成膜中は基板を水冷して室温に保った。次に、このＣｒ層２の上に酸化防止層としてＰｔ層１をスパッタリング法により形成した。貴金属材料からなる酸化防止層と、Ｃｒ又はＴｉを含有する拡散防止層の界面では比較的強固な原子間の結合が得られるために、酸化防止層から反射膜への貴金属原子の拡散を効果的に防止することができる。【選択図】  図１
2006170812.tif 000002
【特許請求の範囲】
【請求項１】
最表面に貴金属、又は貴金属を主成分とする合金からなる酸化防止層を設け、前記酸化防止層と反射膜の間に、Ｃｒ、Ｔｉのうち少なくとも１つ、又は、これらのうち少なくとも１つを主成分とする合金からなる拡散防止層を設けたことを特徴とする多層膜反射鏡。
【請求項２】
請求項１に記載の多層膜反射鏡を備えたことを特徴とするＥＵＶ露光装置。
【請求項３】
請求項１に記載の多層膜反射鏡を備えたことを特徴とする軟Ｘ線光学機器。
【発明の詳細な説明】
【技術分野】
【０００１】
本発明はＥＵＶ露光装置、および軟Ｘ線顕微鏡、軟Ｘ線分析装置などの軟Ｘ線光学機器に使用される多層膜反射鏡、及びＥＵＶ露光装置、軟Ｘ線光学機器に関するものである。なお、本明細書及び特許請求の範囲では、ＥＵＶ光及び軟Ｘ線は同じ意味に用い、光の波長換算で１ｎｍ〜１００ｎｍの光又はＸ線を言う。
【背景技術】
【０００２】
近年、半導体集積回路の微細化に伴い、光の回折限界によって制限される光学系の解像力を向上させるために、従来の紫外線に代えてこれより短い波長（１１〜１４ｎｍ）のＥＵＶ光を使用した投影リソグラフィ技術が開発されている（例えば、D.Tichenor, et al, SPIE 2437 (1995) 292：非特許得文献１参照）。この技術は、最近ではＥＵＶ（Extreme UltraViolet）リソグラフィと呼ばれており、従来の波長１９０ｎｍ程度の光線を用いた光リソグラフィでは実現不可能な、７０ｎｍ以下の解像力を得られる技術として期待されている。
【０００３】
ＥＵＶ光の波長領域での物質の複素屈折率ｎは、ｎ＝１−δ−ｉｋ（ｉは複素記号）で表わされる。この屈折率の虚部ｋは極端紫外線の吸収を表す。δは１に比べて非常に小さいため、この領域での屈折率の実部は１に非常に近い。又、ｋは大きな値となり吸収が非常に大きい。したがって従来のレンズのような透過屈折型の光学素子を使用できず、反射を利用した光学系が使用される。
【０００４】
このようなＥＵＶ露光装置の概要を図４に示す。ＥＵＶ光源３１から放出されたＥＵＶ光３２は、照明光学系３３に入射し、コリメータミラーとして作用する凹面反射鏡３４を介してほぼ平行光束となり、一対のフライアイミラー３５ａおよび３５ｂからなるオプティカルインテグレータ３５に入射する。一対のフライアイミラー３５ａおよび３５ｂとして、たとえば特開平１１−３１２６３８号公報（特許文献１）に開示されたフライアイミラーを用いることができる。なお、フライアイミラーのさらに詳細な構成および作用については、特許文献１に詳しく説明されており、かつ、本発明と直接の関係がないので、その説明を省略する。
【０００５】
こうして、第２フライアイミラー３５ｂの反射面の近傍、すなわちオプティカルインテグレータ３５の射出面の近傍には、所定の形状を有する実質的な面光源が形成される。実質的な面光源からの光は、平面反射鏡３６により偏向された後、マスクＭ上に細長い円弧状の照明領域を形成する（円弧状の照明領域を形成するための開口板は図示を省略している）。照明されたマスクＭのパターンからの光は、複数の反射鏡（図４では例示的に６つの反射鏡Ｍ１〜Ｍ６）からなる投影光学系ＰＬを介して、ウエハＷ上にマスクパターンの像を形成する。なお、マスクＭはマスクステージ、ウエハＷはウエハステージに保持され、このマスクステージ、ウエハステージを移動（走査）させることにより、マスクＭ面のパターン像全体をウエハＷに転写するが、マスクステージ、ウエハステージの図示を省略している。
【０００６】
このようなＥＵＶ露光装置をはじめ、軟Ｘ線顕微鏡、軟Ｘ線分析装置などの軟Ｘ線光学機器に使用される反射鏡としては、基板の上に多層膜を形成し、界面での微弱な反射光を位相を合わせて多数重畳させて高い反射率を得る多層膜反射鏡が一般的に使用されている。
【０００７】
１３．４ｎｍ付近の波長域では、モリブデン（Ｍｏ）層とシリコン（Ｓｉ）層を交互に積層したＭｏ／Ｓｉ多層膜を用いると垂直入射で６７．５％の反射率を得ることができ、波長１１．３ｎｍ付近の波長域では、Ｍｏ層とベリリウム（Ｂｅ）層を交互に積層したＭｏ／Ｂｅ多層膜を用いると垂直入射で７０．２％の反射率を得ることができる（例えば、C. Montcalm、「Proceedings of SPIE」、1998年、第3331巻、p.42 ：非特許文献２参照）。
【０００８】
これら、ＥＵＶ光や軟Ｘ線用の反射鏡は、空気による吸収を防ぐために真空中で使用される。
【０００９】
しかしながら、露光装置内は完全な真空にはなっておらず、炭化水素等の有機物系のガス等が常に存在する環境にある。炭化水素を含んだ残留ガスには、真空排気系（真空ポンプ）に用いられるオイルに起因するもの、装置内部の可動部分の潤滑材に起因するもの、装置内部で使用される部品（例えば電気ケーブルの被覆材料など）に起因するものなどがある。
【００１０】
ＥＵＶ露光装置の場合は、フォトレジストを塗布したウエハが装置内部の真空中に導入される。ここにＥＵＶ光が照射されると、残留していた溶剤の蒸発やレジストを構成する樹脂の分解脱離などにより、炭化水素を含んだガスが放出される。
【００１１】
炭化水素を含んだ残留ガス分子は、多層膜反射鏡の表面に物理吸着する。物理吸着したガス分子は、脱離と吸着を繰り返しており、そのままでは厚く成長することはない。
【００１２】
しかし、ここにＥＵＶ光が照射されると、反射鏡の基板内部で二次電子が発生し、この二次電子が表面に吸着している炭化水素を含んだガス分子を分解して炭素を析出させる。
【００１３】
吸着したガス分子がどんどん分解されて析出していくので、多層膜反射鏡の表面には炭素層が形成され、その厚さはＥＵＶ光の照射量に比例して増加していく（K. Boller et al., Nucl. Instr. and Meth. 208 (1983) 273 ：非特許文献３参照）。
【００１４】
多層膜反射鏡の表面に炭素層が形成されると、反射鏡の反射率が低下してしまうという問題点が発生する。
【００１５】
図２に、Ｍｏ／Ｓｉ多層膜（最上層Ｓｉ）の表面に炭素層が形成されたときの反射率の変化を示す。厚さ２ｎｍまでは反射率の低下はないが、６ｎｍ付くと６％以上も反射率が低下してしまうのがわかる。
【００１６】
なお、炭素層が薄い（〜２ｎｍ）場合に反射率の低下が生じないのは、表面に付着した炭素層の光学定数が多層膜を構成する重原子層（モリブデン層）と近いので、炭素層が多層膜の重原子層と同様の役割を果たすためである。
【００１７】
ＥＵＶ露光装置においては、多層膜反射鏡のわずかな反射率低下が、露光装置のスループットに大きな影響を与える。図３は、実際のＥＵＶ露光装置を想定して、照明系６枚、反射マスク、投影系６枚の合計１３枚の多層膜反射鏡を用いたシステムにおいて、多層膜反射鏡１枚あたりの反射率低下（ΔＲ）が光学系全体の透過率（スループット）に対してどの程度影響するかを計算した結果である。例えば、多層膜反射鏡１枚あたりの反射率が６％低下すると、光学系全体の透過率は元の値の３割にまで著しく低下してしまう。
【００１８】
このような炭素層析出による光学素子のコンタミネーションを防止するために、使用雰囲気中に酸素または水蒸気を導入する技術が開発されている。（M. Malinowski et al., Proc. SPIE 4343 (2001) 347 ：非特許文献４参照）
この技術によれば、ＥＵＶ光照射により酸素または水蒸気が分解されて酸素ラジカルが生成される。酸素ラジカルは光学素子表面に物理吸着した炭化水素を含んだガス分子、および表面に析出した炭素層と反応して炭酸ガスとなる。炭酸ガスは気体なので、真空ポンプで排気されて炭素のコンタミネーションは除去される。
【００１９】
しかしながら、この方法は酸素ラジカルによる酸化反応を利用しているので、表面に析出した炭素だけでなく多層膜表面も酸化させてしまう。その結果、表面酸化による反射率の低下が無視できなくなる。
【００２０】
多層膜の表面酸化を抑制するために、酸素または水蒸気と同時にエタノールを導入する方法が提案されている（H. Meiling et al., abstract of 2nd International Workshop on EUV Lithography, San Francisco (2000) p. 17 ：非特許文献５参照）。これは、炭素の析出と酸化による除去とをバランスさせようという試みである。
【００２１】
しかしながら、この方法は、原理実験では効果が示されているが、実際の光学系においては、多層膜反射鏡の面内にＥＵＶ光強度の分布があり、炭素層の析出速度は一様ではないため、全ての場所で析出速度と酸化除去速度をバランスさせることが困難であり、実用的ではないと考えられる。
【００２２】
【特許文献１】特開平１１−３１２６３８号公報
【非特許文献１】D.Tichenor, et al, SPIE 2437 (1995) 292
【非特許文献２】C. Montcalm、「Proceedings of SPIE」、1998年、第3331巻、p.42
【非特許文献３】K. Boller et al., Nucl. Instr. and Meth. 208 (1983) 273
【非特許文献４】M. Malinowski et al., Proc. SPIE 4343 (2001) 347
【非特許文献５】H. Meiling et al., abstract of 2nd International Workshop on EUV Lithography, San Francisco (2000) p. 17
【発明の開示】
【発明が解決しようとする課題】
【００２３】
結局、酸化性雰囲気を使用して炭素層析出による光学素子コンタミネーションを除去したり、付着防止することを前提とすると、多層膜表面の酸化を防ぐ対策が必要である。金（Ａｕ）、白金（Ｐｔ）、ロジウム（Ｒｈ）、パラジウム（Ｐｄ）、銀（Ａｇ）、オスミウム（Ｏｓ）、イリジウム（Ｉｒ）等の貴金属類は、安定な金属材料であり酸化されにくいことは良く知られている。これらの物質からなる層を多層膜の最上層形成しておけば、多層膜の酸化を防ぐことができると当然考えられる。
【００２４】
酸化を防ぐ目的からは、初めから酸化物を用いる方法も有効である。しかし、放射光ビームラインに使用される斜入射ミラーにおいて、ＳｉＯ２製コート無しのミラーよりも、Ｐｔ等の貴金属薄膜を表面にコートしたミラーの方が、ＥＵＶ光照射による炭素コンタミネーションの付着が少ないことが経験的に知られている。すなわち、酸化物よりも貴金属の方が、多層膜反射鏡のコンタミネーション防止の観点から優れている。
【００２５】
しかしながら、これらの貴金属材料からなる層を多層膜の最上層へ形成すると、時間の経過とともに貴金属原子が多層膜中に拡散して散逸してしまい、多層膜の最上層物質が露出してしまうようになり酸化防止効果が失われてしまうという問題点があった。
【００２６】
安定である（化学反応性が低い）ということは、他の物質と結合しにくいということと同義である。貴金属類は、他の分子との結合が弱いために、一般に物質中を容易に拡散する性質がある。
【００２７】
例えばモリブデン（Ｍｏ）とシリコン（Ｓｉ）の交互層からなる多層膜の最上層のＳｉ層の上に酸化防止層としてＰｔ層を形成すると、時間が経つにつれてＰｔ原子がＳｉ層の内部へ拡散して行き、徐々に表面のＰｔ層が無くなってＳｉ層が表面に露出してきてしまい、露出したＳｉ表面が酸化してしまう。
【００２８】
本発明はこのような事情に鑑みてなされたもので、多層膜反射鏡の酸化防止剤として貴金属類を使用しながら、貴金属類の多層膜中への拡散を防止し、長時間に亘って酸化防止作用を持たせることが可能な多層膜反射鏡、及びこの多層膜反射鏡を使用したＥＵＶ露光装置、及び軟Ｘ線光学機器を提供することを課題とする。
【課題を解決するための手段】
【００２９】
前記課題を解決するための第１の手段は、最表面に貴金属、又は貴金属を主成分とする合金からなる酸化防止層を設け、前記酸化防止層と反射膜の間に、Ｃｒ、Ｔｉのうち少なくとも１つ、又は、これらのうち少なくとも１つを主成分とする合金からなる拡散防止層を設けたことを特徴とする多層膜反射鏡（請求項１）である。
【００３０】
本手段においては、最表面に貴金属、又は貴金属を主成分とする合金からなる酸化防止層を設けている。これらは化学的に安定な物質であるので、その下に形成されている反射膜の酸化を有効に防止することができる。
【００３１】
本手段においては、さらに、この酸化防止層と多層膜からなる反射膜との間に、クロム（Ｃｒ）、チタン（Ｔｉ）のうち少なくとも１つ、又は、これらのうち少なくとも１つを主成分とする合金からなる拡散防止層を設けている。
【００３２】
通常、貴金属類は他の元素と結合しにくいが、ＣｒやＴｉに対しては安定な結合力を有する。本手段においては、ＣｒやＴｉのこのような性質を利用して、ＣｒやＴｉを反射膜と貴金属層との間に入れ、これらを貴金属類と結合させることにより、貴金属類の反射膜への拡散を防止している。すなわち、貴金属材料からなる酸化防止層と、Ｃｒ又はＴｉを含有する拡散防止層の界面では比較的強固な原子間の結合が得られるために、酸化防止層から反射膜への貴金属原子の拡散を効果的に防止することができる。
【００３３】
前記課題を解決するための第２の手段は、前記第１の手段の多層膜反射鏡を少なくとも１枚備えたことを特徴とするＥＵＶ露光装置（請求項２）である。
【００３４】
前述のように、ＥＵＶ露光装置内では、特にコンタミネーションの影響が問題となるので、前記第１の手段である多層膜反射鏡を使用することが有効であり、これにより、反射鏡の反射率がコンタミネーションによって低下するのを防ぎ、スループットの低下を、長期間に亘って防止することができる。
【００３５】
前記課題を解決するための第３の手段は、前記第１の手段の多層膜反射鏡を少なくとも１枚備えたことを特徴とする軟Ｘ線光学機器（請求項３）である。
【００３６】
ＥＵＶ露光装置以外の、軟Ｘ線顕微鏡、軟Ｘ線分析装置などの軟Ｘ線光学機器においても、コンタミネーションの付着による反射鏡反射率の低下が問題となるときは、前記第１の手段である多層膜反射鏡を使用することが有効である。
【発明の効果】
【００３７】
本発明によれば、多層膜反射鏡の酸化防止剤として貴金属類を使用しながら、貴金属類の多層膜中への拡散を防止し、長時間に亘って酸化防止作用を持たせることが可能な多層膜反射鏡、及びこの多層膜反射鏡を使用したＥＵＶ露光装置、及び軟Ｘ線光学機器を提供することができる。
【実施例】
【００３８】
（実施例１）
本発明の第１の実施例である多層膜反射鏡を製作した。図１に、この多層膜反射鏡（断面図）を示す。なお、簡単のために多層膜の積層数を実際よりも少なく描いてある。また、一般に多層膜反射鏡は曲率を持っているが、図では簡略化のために平面鏡として描いてある。
【００３９】
基板５は、低熱膨張ガラスであるコーニング社製ＵＬＥを用いた。ショット社製Zerodurを用いてもよい。基板５の表面粗さによる反射率低下を防ぐために、基板表面は0.3nm（RMS）以下の表面粗さに研磨されている。
【００４０】
この基板５の上にスパッタリング法でＭｏ／Ｓｉ多層膜を成膜した。成膜中は基板を水冷して室温に保った。Ｓｉ層３の厚さは4.6nmとし、Ｍｏ層４の厚さは2.3nmとした。従って、多層膜の一周期の厚さ（周期長）は6.9nmである。
【００４１】
このようなＳｉ層３とＭｏ層４を交互に積層して多層膜を形成した。Ｓｉ層３から始めて、Ｓｉ層３は４６層、Ｍｏ層５は４５層形成した。４６層目のＳｉ層３の上に、拡散防止層としてＣｒ層２をスパッタリング法により形成した。成膜中は基板を水冷して室温に保った。Ｃｒ層２の厚さは1.0nmとした。
【００４２】
次に、このＣｒ層２の上に酸化防止層としてＰｔ層１をスパッタリング法により形成した。成膜中は基板を水冷して室温に保った。Ｐｔ層１の厚さは1.3nmとした。Ｐｔ層１とＣｒ層２の合計の厚さは、多層膜中のＭｏ層４と同じ2.3nmである。そのため、これらのＰｔ層１とＣｒ層２を併せた層は、光学的には多層膜の高屈折率物質であるＭｏ層と同等の光学特性を有するものとして機能して、ＥＵＶ光の反射に寄与する。従って、ＥＵＶ光に対する反射率は、通常の（すなわち、酸化防止層と拡散防止層を備えていない）Ｍｏ／Ｓｉ多層膜と殆ど同じであり、酸化防止層と拡散防止層を設けたことによる反射率の低下は無い。
【００４３】
なお、Ｍｏ／Ｓｉ多層膜とＣｒ層２およびＰｔ層１は、同一の成膜装置内で真空を破らずに連続して成膜した。本実施例では酸化防止層としてＰｔを用いたが、それ以外に、Ａｕ，Ｒｈ，Ｐｄ，Ａｇ，Ｒｕ，Ｏｓ，Ｉｒなどの他の貴金属材料や、これらの貴金属材料を主成分とする合金、混合物等を用いてもよい。
【００４４】
又、本実施例では拡散防止層としてＣｒを用いたが、それ以外に、Ｃｒ−Ａｌ，Ｃｒ−Ｃｏ，Ｃｒ−Ｎｉ−Ｓｉ，等のＣｒを主成分とする合金を使用してもよい。
（実施例２）
第１の実施例と同じようにして、本発明の第２の実施例である多層膜反射鏡を製作した。その構成は図１に示すものと同じである。
【００４５】
Ｍｏ／Ｓｉ多層膜を成膜までは、第１の実施例と全く同じ方法により行った。４６層目のＳｉ層３の上に、拡散防止層としてＴｉ層２をスパッタリング法により形成した。成膜中は基板を水冷して室温に保った。Ｔｉ層２の厚さは1.0nmとした。
【００４６】
次に、このＴｉ層２の上に酸化防止層としてＲｈ層１をスパッタリング法により形成した。成膜中は基板を水冷して室温に保った。Ｒｈ層１の厚さは1.3nmとした。Ｒｈ層１とＴｉ層２の合計の厚さは、多層膜中のＭｏ層４と同じ2.3nmである。そのため、これらのＲｈ層１とＴｉ層２を併せた層は、光学的には多層膜の高屈折率物質であるＭｏ層と同等の光学特性を有するものとして機能して、ＥＵＶ光の反射に寄与する。従って、ＥＵＶ光に対する反射率は、通常の（すなわち、酸化防止層と拡散防止層を備えていない）Ｍｏ／Ｓｉ多層膜と殆ど同じであり、酸化防止層と拡散防止層を設けたことによる反射率の低下は無い。
【００４７】
Ｍｏ／Ｓｉ多層膜とＴｉ層２およびＲｈ層１は、同一の成膜装置内で真空を破らずに連続して成膜した。本実施例では酸化防止層としてＲｈを用いたが、それ以外に、Ａｕ，Ｐｔ，Ｐｄ，Ａｇ，Ｒｕ，Ｏｓ，Ｉｒなどの他の貴金属材料や、これらの貴金属材料を主成分とする合金、混合物等を用いてもよい。
本実施例では拡散防止層としてＴｉを用いたが、それ以外に、Ｔｉ−Ａｌ，Ｔｉ−Ｃｒ，Ｔｉ−Ｆｅ，Ｔｉ−Ｎｂ，等のＴｉを主成分とする合金を使用してもよい。
（実施例３）
このようにして、製造した実施例１と実施例２の多層膜反射鏡を、図４に示すようなＥＵＶ露光装置の投影光学系の反射鏡として使用した。比較例として、表面にコーティングを施さない、従来のＭｏ／Ｓｉ多層膜反射反射鏡を使用して、露光を繰り返し、両者におけるウエハへの光量の低下を比較した。
【００４８】
投影光学系の雰囲気中に水蒸気を１ｘ１０−６Torrの分圧だけ導入した。その結果、反射鏡表面に析出する炭素コンタミネーションは酸化して除去された。
【００４９】
比較例の多層膜反射反射鏡を用いた場合には、露光を繰り返すとウエハへ到達する光量は徐々に低下したが、上記のようにして製造した本発明の実施例の多層膜反射鏡を用いた場合には、ウエハへ到達する光量の低下は生じなかった。比較例において、ウエハへ到達する光量が低下したのは、Ｍｏ／Ｓｉ多層膜の表面が酸化したためであった。それに対し、実施例の多層膜反射鏡においては、反射鏡表面の多層膜の酸化は見られなかった。
【００５０】
なお、本実施例においては、コンタミネーションの酸化剤として水蒸気を用いたが、酸素や、過酸化水素水の蒸気を使用してもよい。
【図面の簡単な説明】
【００５１】
【図１】本発明の実施例である多層膜反射鏡の断面図を示す図である。
【図２】Ｍｏ／Ｓｉ多層膜（最上層Ｓｉ）の表面に炭素層が形成されたときの反射率の変化を示す図である。
【図３】実際のＥＵＶ露光装置を想定して、照明系６枚、反射マスク、投影系６枚の合計１３枚の多層膜反射鏡を用いたシステムにおいて、多層膜反射鏡１枚あたりの反射率低下が光学系全体の透過率（スループット）に対してどの程度影響するかを計算した結果を示す図である。
【図４】ＥＵＶ露光装置の概要を示す図である。
【符号の説明】
【００５２】
１…貴金属（Ｐｔ、Ｒｈ）層、２…Ｃｒ，Ｔｉ層、３…Ｓｉ層、４…Ｍｏ層、５…基板
【図１】
2006170812.tif 000003
【図２】
2006170812.tif 000004
【図３】
2006170812.tif 000005
【図４】
2006170812.tif 000006